СПОСОБ ПОЛУЧЕНИЯ ПОРИСТЫХ МАТЕРИАЛОВ НА ОСНОВЕ ИЗОЦИАНАТ

1. Способ получения пористого материала, включающий взаимодействие следующих компонентов:
(а1) от 25 до 94,9 мас. % по меньшей мере одного многофункционального изоцианата, и
(а2) от 0,1 до 30 мас. % по меньшей мере одного многофункционального ароматического амина общей формулы (I):
1
2
1
5
1′
5′
1
3
5
1′
3′
5′
причем R и R могут быть одинаковыми или разными и, независимо друг от друга, выбраны из водорода или линейных или разветвленных алкильных групп, содержащих от 1 до 6 атомов углерода, и при этом все заместители от Q до Q и от Q до Q являются одинаковыми или разными и, не зависимо друг от друга, выбраны из водорода, первичной аминогруппы и линейной или разветвленной алкильной группы, содержащей от 1 до 12 атомов углерода, причем алкильная группа может содержать другие функциональные группы, при условии, что соединение общей формулы (I) содержит по меньшей мере две первичные аминогруппы, причем по меньшей мере один из заместителей Q, Q и Q является первичной аминогруппой и по меньшей мере один из заместителей Q, Q и Q является первичной аминогруппой;
(а3) от 0 до 15 мас. % воды, и
(а4) от 6 до 30 мас. % по меньшей мере одного катализатора, в каждом случае в расчете на общую массу компонентов от (а1) до (а4), причем массовые проценты компонентов от (а1) до (а4) составляют в сумме 100 мас. %, а взаимодействие проводят в присутствии растворителя (С), который после взаимодействия удаляют.
2. Способ по п. 1, включающий взаимодействие от 35 до 93,8 мас. % компонента (а1), от 0,2 до 25 мас. % компонента (а2), от 0 до 10 мас. % воды и от 6 до 30 мас. % компонента (а4), в каждом случае в расчете на общую массу компонентов от (а1) до (а4), причем массовые проценты компонентов от (а1) до (а4) в сумме составляют 100 мас. %.
3. Способ по п. 1 или 2, причем используют по меньшей мере 5 мас. % и максимум 20 мас. % компонента (а2) в расчете на общую массу компонентов от (а1) до (а4).
4. Способ по п. 1 или 2, включающий взаимодействие от 52 до 92,5 мас. % компонента (а1), от 0,5 до 18 мас. % компонента (а2), от 0 до 6 мас. % воды и от 7 до 24 мас. % компонента (а4), в каждом случае в расчете на общую массу компонентов от (а1) до (а4), причем массовые проценты компонентов от (а1) до (а4) в сумме составляют 100 мас. %.
2
4
2′
4′
5. Способ по п. 1 или 2, причем заместители Q, Q, Q и Q выбирают так, что ароматический амин (а2) общей формулы (I) содержит по меньшей мере две первичные аминогруппы, которые в каждом случае содержат линейную или разветвленную алкильную группу, которая может содержать другие функциональные группы, содержащие от 1 до 12 атомов углерода, в α-положении по меньшей мере к одной первичной аминогруппе, связанной с ароматическим ядром.
6. Способ по п. 1 или 2, причем аминокомпонент (а2) содержит по меньшей мере одно соединение, выбранное из группы, состоящей из 3.3′,5,5′-тетраалкил-4,4′-диаминодифенилметана, 3,3′,5,5-тетраалкил-2,2′-диаминодифенилметана и 3,3′,5,5′-тетраалкил-2,2′-диаминодифенилметана, причем алкильные группы в 3,3′,5 и 5′-положении могут быть одинаковыми или разными и, не зависимо друг от друга, выбраны из линейных или разветвленных алкильных групп, содержащих от 1 до 12 атомов углерода, причем алкильные группы могут содержать другие функциональные группы.
7. Способ по п. 1 или 2, причем алкильные группы многофункциональных ароматических аминов (а2) общей формулы (I) выбирают из метила, этила, н-пропила, изопропила, н-бутила, втор-бутила и трет-бутила.
8. Способ по п. 1 или 2, причем многофункциональные ароматические амины (а2) общей формулы (I) являются 3,3′,5,5′-тетраалкил-4,4′-диаминодифенилметаном, предпочтительно, 3,3′,5,5′-тетраэтил-4,4′- диаминодифенилметаном и/или 3,3′,5,5′-тетраметил-4,4′-диаминодифенилметаном.
9. Способ по п. 1 или 2, причем компонент (а4) выбирают из группы, состоящей из первичных, вторичных и третичных аминов, производных триазина, металлорганических соединений, металлохелатных соединений, оксидов фосфолена, четвертичных аммониевых солей, гидроксидов аммония, а также гидроксидов, алкоксидов и карбоксилатов щелочных и щелочноземельных металлов.
10. Способ по п. 1 или 2, причем компонент (а4) выбирают из группы, состоящей из диметилциклогексиламина, простого бис(2-диметиламиноэтилового)эфира, N,N,N,N,N-пентаметилдиэтилентри-амина, метилимидазола, диметилимидазола, аминопропилимида-зола, диметилбензиламина, 1,6-диазабицикло-5,4,0-ундецена-7, трисдиметиламинопропилгексагидротриазина, триэтиламина, трис-(диметиламинометил)фенола, триэтилендиамина (диазабицикло-[2.2.2]октана), диметиламиноэтаноламина, диметиламинопропил-амина, N,N-диметиламиноэтоксиэтанола, N,N,N-триметиламино-этилэтаноламина, триэтаноламина, диэтаноламина, триизопропанол-амина, диизопропаноламина, метилдиэтаноламина, бутилдиэтанол-амина, ацетилацетонатов металлов, этилгексаноатов аммония и этилгексаноатов, содержащих ионы металлов.
11. Способ по п. 1 или 2, причем компонент (а4) выбирают из группы, состоящей из карбонатов щелочных металлов, карбонатов щелочноземельных металлов и карбоксилатов аммония.
12. Способ по п. 1 или 2, причем компонент (а4) содержит 2-этил-гексаноат калия.
13. Способ по п. 1 или 2, причем воду не используют.
14. Способ по п. 1 или 2, причем добавляют по меньшей мере 0,1 мас. % воды.
15. Способ получения пористого материала, включающий:
a) приготовление компонентов от (а1), (а2), (а4) и, при необходимости, (а3), а также растворителя (С), как указано в пп. 1-11,
b) взаимодействие компонентов от (а1) до (а4) в присутствии растворителя (С) с образованием геля, и
c) сушку геля, полученного на предыдущих стадиях.
16. Способ по п. 15, причем приготавливают компонент (а1), с одной стороны, и компоненты от (а2) до (а4), с другой стороны, отдельно друг от друга, в каждом случае в части растворителя (С).
17. Способ по одному из пп. 15 или 16, причем сушку полученного геля осуществляют переводом содержащейся в геле жидкости в газообразное состояние при температуре ниже критической температуры и давлении ниже критического давления содержащейся в геле жидкости.
18. Способ по одному из пп. 15 или 16, причем сушку полученного геля осуществляют при сверхкритических условиях.
19. Пористый материал, полученный способом по одному из пп. 1-18.
20. Применение пористых материалов по п. 19 в качестве изоляционного материала или для вакуум-изоляционных панелей.